БИМЕТАЛЛИЧЕСКИЕ МОЛЕКУЛЯРНОСИТОВЫЕ КАТАЛИЗАТОРЫ

м
м
1. Каталитическая композиция, которая содержит мелкопористое молекулярное сито, примерно 0,5-5% мас. переходного металла (Т), выбранного из меди и/или железа, по отношению к общей массе молекулярного сита, и примерно 0,5-5% мас. никеля по отношению к общей массе молекулярного сита, где переходный металл и никель присутствуют в соотношении Т:Ni от примерно 10:1 до примерно 1:2.
2. Каталитическая композиция по п. 1, в которой переходный металл и никель вводят в молекулярное сито в процессе синтеза.
3. Каталитическая композиция по п. 1, в которой большая часть переходного металла и никеля присутствует как внекаркасные металлы.
4. Каталитическая композиция по п. 1, в которой молекулярное сито состоит из кристаллов, и переходный металл и никель присутствуют в массовом процентном содержании, определенном методом рентгеновской спектроскопии, которое находится в пределах 10% от их массового процентного содержания, определенного методом рентгенографической флюоресценции.
5. Каталитическая композиция по п. 1, в которой молекулярное сито имеет CHA-каркас.
6. Каталитическая композиция по п. 1, в которой молекулярное сито имеет AEI-каркас.
7. Каталитическая композиция по п. 1, в которой молекулярное сито представляет собой цеолит, имеющий отношение (диоксид кремния):(оксид алюминия) от примерно 10 до примерно 50.
8. Каталитическая композиция по п. 1, в которой молекулярное сито по существу свободно от неалюминиевых каркасных металлов.
9. Каталитическая композиция по п. 1, в которой молекулярное сито по существу свободно от любого металла, полученного послесинтезовым обменом.
10. Способ синтеза молекулярного сита, включающий:
нагревание смеси, содержащей источник диоксида кремния, источник оксида алюминия, необязательно, источник фосфата, источник меди и/или железа, источник никеля и, по меньшей мере, один структуру направляющий агент, с образованием кристаллов цеолита, содержащих никель и, по меньшей мере, одно из меди и железа, и
выделение кристаллов молекулярного сита из маточного раствора.
11. Каталитическое изделие, содержащее носитель, на который нанесена каталитическая композиция по п. 1.
м
м
x
2
12. СКВ-катализатор, содержащий мелкопористое молекулярное сито, примерно 0,5-5% мас. переходного металла (Т), выбранного из меди и/или железа, по отношению к общей массе цеолита, и примерно 0,5-5% мас. никеля по отношению к общей массе цеолита, где переходный металл и никель присутствуют в соотношении Т:Ni от примерно 10:1 до примерно 1:2, и где катализатор является эффективным для восстановления NO до N в присутствии восстановителя.
x
x
2
13. Способ очистки выхлопного газа, включающий приведение в контакт газа, содержащего NO и восстановитель, с катализатором по п. 1 с каталитическим восстановлением, по меньшей мере, части NO до N.
14. Система очистки выхлопного газа, содержащая каталитическое изделие по п. 11 и источник восстановителя.
15. Способ регенерирования катализатора, включающий:
приведение в контакт каталитической композиции по п. 1 с потоком выхлопного газа¸ содержащим серу; и
регенерирование каталитической композиции после того, как концентрация серы на катализаторе становится >0,5 г серы/л катализатора.